(57)【特許請求の範囲】
【請求項１】
セルロースアセテートフィラメント糸とポリエステルフィラメント糸から構成された複合糸の長手方向に交絡部を間欠的に有する複合交絡糸であって、セルロースアセテートフィラメント糸は沸水収縮性がなく、ポリエステルフィラメント糸は沸水収縮率が８％以上の高収縮性を有し、糸の単位長さでのセルロースアセテートフィラメント長がポリエステルフィラメント長より１〜７％大きく、交絡部の平均長さが２〜１０ｍｍ、非交絡部の長さが２〜１０ｍｍ、嵩高度ａ（糸を繰返機にて１００回巻取った後、巾１０ｍｍ、高さ５０ｍｍ、長さ４０ｍｍの巾広な溝に入れ、荷重２０ｇを載せて１分間放置後の高さＨ(ｍｍ)を測定し、次式により算定。式中、Ｄ：糸の繊度(ｄｔｅｘ)、Ｎ：糸の本数。
嵩高度ａ(ｃｃ／ｇ)＝１０５×Ｈ／Ｄ／Ｎ）
が５．０２〜７．３２ｃｃ／ｇ、嵩高度ｂ（糸を繰返機にて１００回巻取った後、９５℃の熱水に３０分浸漬の熱水処理し、一昼夜風乾し、(Ｄ×２０)ｇの荷重を１分間掛け、除重後２分間放置し、その後嵩高度ａと同様にして測定。）が１６．０７〜５５．５４ｃｃ／ｇであることを特徴とするアセテート複合交絡糸。
【請求項２】
ポリエステルフィラメント糸が、熱収縮性の異なる２種のポリエステル重合体が接合された複合ポリエステル繊維からなる高収縮性糸である請求項１記載のアセテート複合交絡糸。
【請求項３】
セルロースアセテートフィラメント糸として紡糸時のセルロースアセテート溶剤が残存する沸水収縮性のない糸と、ポリエステルフィラメント糸として沸水収縮率が８％以上の高収縮性糸とを用い、セルロースアセテートフィラメント糸を１〜７％のオーバーフィード率、ポリエステルフィラメント糸を０〜２％のオーバーフィード率で、かつセルロースアセテートフィラメント糸のオーバーフィード率をポリエステルフィラメント糸のオーバーフィード率より大にした供給条件下で、流体交絡処理して糸の長手方向に交絡部を間欠的に形成することを特徴とするアセテート複合交絡糸の製造方法。
【請求項４】
ポリエステルフィラメント糸として、熱収縮性の異なる２種のポリエステル重合体が接合された複合ポリエステル繊維からなる高収縮性糸を用いる請求項３記載のアセテート複合交絡糸の製造方法。
【発明の詳細な説明】
【０００１】
【発明の属する技術分野】
本発明は、セルロースアセテートフィラメント糸とポリエステルフィラメント糸からなり、ふくらみ感と張り・腰に富んだ嵩高性を発現するアセテート複合交絡糸及びその製造方法に関する。
【０００２】
【従来の技術】
セルロースアセテート繊維は、ポリエステル繊維やポリアミド繊維等の合成繊維にはない優れた発色性と絹様の光沢感及びドライ感を有し、また適度の吸湿性を有し、婦人衣料分野に広く用いられている。しかしながら、近年、衣料分野、特に婦人衣料分野においては、消費者ニーズの多様化、高級化の志向から、より向上したふっくらとした嵩高・軽量感やよりしっかりした手持ち感、布帛の張り・腰が求められている。
【０００３】
セルロースアセテート繊維糸にふくらみ感と張り・腰に富んだ嵩高性を付与する手段の一つに、従来より噴射空気によりフィラメントを交絡させるタスラン加工に代表される流体交絡処理により、糸にループを形成させる方法があり、セルロースアセテートのフィラメント糸同士或いは他のフィラメント糸と組み合わせた交絡糸が種々提案されている。本出願人もセルロースアセテートフィラメント糸とポリエステルフィラメント糸との交絡糸について、特に特願平９−２９３１７号でセルロースアセテートフィラメント糸にセルロースアセテート溶剤を含ませた状態でポリエステルフィラメント糸と流体交絡処理することにより嵩高・軽量感と張り・腰のある糸を得ることを提案している。
【０００４】
【発明が解決しようとする課題】
本発明は、セルロースアセテートフィラメント糸を用い、特定のポリエステルフィラメント糸と組み合わせて、より嵩高・軽量感と張り・腰のある糸を得るべく検討の結果なされたものである。本発明の目的は、ふくらみ感と張り・腰に富んだ嵩高性を発現し得るアセテート複合交絡糸を提供することにあり、またかかる複合交絡糸を安定して得ることにある。
【０００５】
【課題を解決するための手段】
本発明は、セルロースアセテートフィラメント糸とポリエステルフィラメント糸から構成された複合糸の長手方向に交絡部を間欠的に有する複合交絡糸であって、セルロースアセテートフィラメント糸は沸水収縮性がなく、ポリエステルフィラメント糸は沸水収縮率が８％以上の高収縮性を有し、糸の単位長さでのセルロースアセテートフィラメント長がポリエステルフィラメント長より１〜７％大きく、交絡部の平均長さが２〜１０ｍｍ、非交絡部の長さが２〜１０ｍｍ、嵩高度ａ（糸を繰返機にて１００回巻取った後、巾１０ｍｍ、高さ５０ｍｍ、長さ４０ｍｍの巾広な溝に入れ、荷重２０ｇを載せて１分間放置後の高さＨ(ｍｍ)を測定し、次式により算定。式中、Ｄ：糸の繊度(ｄｔｅｘ)、Ｎ：糸の本数。
嵩高度ａ(ｃｃ／ｇ)＝１０５×Ｈ／Ｄ／Ｎ）
が５．０２〜７．３２ｃｃ／ｇ、嵩高度ｂ（糸を繰返機にて１００回巻取った後、９５℃の熱水に３０分浸漬の熱水処理し、一昼夜風乾し、(Ｄ×２０)ｇの荷重を１分間掛け、除重後２分間放置し、その後嵩高度ａと同様にして測定。）が１６．０７〜５５．５４ｃｃ／ｇであることを特徴とするアセテート複合交絡糸、及び、セルロースアセテートフィラメント糸として紡糸時のセルロースアセテート溶剤が残存する沸水収縮性のない糸と、ポリエステルフィラメント糸として沸水収縮率が８％以上の高収縮性糸とを用い、セルロースアセテートフィラメント糸を１〜７％のオーバーフィード率、ポリエステルフィラメント糸を０〜２％のオーバーフィード率で、かつセルロースアセテートフィラメント糸のオーバーフィード率をポリエステルフィラメント糸のオーバーフィード率より大にした供給条件下で、流体交絡処理して糸の長手方向に交絡部を間欠的に形成することを特徴とするアセテート複合交絡糸の製造方法、にある。
【０００６】
【発明の実施の形態】
本発明のアセテート複合交絡糸を構成するセルロースアセテートフィラメント糸としては、酢化度５６．２〜６２．５％のセルローストリアセテートのフィラメント糸であってもよいし、また、酢化度４８．８〜５６．２％のセルロースジアセテートのフィラメント糸であってもよく、沸水収縮性のないフィラメント糸が用いられる。なお、本発明において沸水収縮性のないセルロースアセテートフィラメント糸とは沸水収縮性が全くないか或いはあっても沸水収縮率１％以下の実質的に沸水収縮性のないフィラメント糸を指す。
【０００７】
また、本発明のアセテート複合交絡糸を構成するポリエステルフィラメント糸としては、エチレンテレフタレート又はテトラメチレンテレフタレートを主たる繰り返し単位とするポリエステル重合体からなり、沸水収縮率が８％以上、好ましくは１３％以上の高収縮性を有するフィラメント糸が用いられる。ポリエステルフィラメント糸の沸水収縮率が８％未満では、アセテート複合交絡糸を熱水処理したときにふくらみ感と張り・腰に富んだ嵩高性が発現されない。
【０００８】
かかる高収縮性を有するポリエステルフィラメント糸としては、熱収縮性の異なる２種のポリエステル重合体が接合された複合ポリエステル繊維、特に張り合わせ構造に接合された複合ポリエステル繊維からなる高収縮性糸を用いることが好ましい。高収縮性を有するポリエステルフィラメント糸が複合ポリエステル繊維であるときには、アセテート複合交絡糸を熱水処理したときにポリエステルフィラメント糸に捲縮が発現し、張り腰感のしっかりした嵩高性が発現する。
【０００９】
本発明において好ましく用いられる複合ポリエステル繊維を構成する２種のポリエステル重合体は、ポリエステル重合体間に固有粘度差で０．１以上あることが望ましく、ポリエチレンテレフタレート同士での組み合わせであってもよいし、ポリテトラメチレンテレフタレート同士での組み合わせであってもよく、また一方がポリエチレンテレフタレート、他方が第三成分、好ましくはイソフタル酸、アジピン酸、５−ナトリウムスルホイソフタル酸を単独或いは二つ以上組み合わせて５〜１５モル％共重合したポリエチレンテレフタレートであってもよい。２種のポリエステル重合体の複合比は、捲縮の発現の点から重量比で３０／７０〜７０／３０に接合されていることが好ましい。
【００１０】
本発明のアセテート複合交絡糸は、セルロースアセテートフィラメント糸とポリエステルフィラメント糸から構成され、複合交絡糸の長手方向に交絡部を間欠的に有しており、複合交絡糸の単位長さでのセルロースアセテートフィラメント長がポリエステルフィラメント長より１〜７％、好ましくは３〜５％大きいことが必須であり、セルロースアセテートフィラメント長がポリエステルフィラメント長より大きことによりセルロースアセテートフィラメントが糸表面に顕出し、セルロースアセテートフィラメント本来の優れた発色性、光沢及びドライ感等を奏する。セルロースアセテートフィラメント長がポリエステルフィラメント長より１％未満では、嵩高不良となり、７％を超えると、複合交絡糸として後の工程での取扱い性が不良となる。
【００１１】
また、本発明のアセテート複合交絡糸は、複合交絡糸の長手方向に有する交絡部の平均長さが２〜１０ｍｍ、好ましくは３〜５ｍｍ、非交絡部の長さが２〜１０ｍｍ、好ましくは３〜５ｍｍ、である。交絡部の平均長さが２ｍｍ未満では、ふくらみ感と張り・腰に富んだ嵩高性の発現が困難となり、また非交絡部の長さが１０ｍｍを超えると、ふくらみ感と張り・腰に乏しいものとなる。
【００１２】
本発明のアセテート複合交絡糸は、糸表面にセルロースアセテートフィラメントがループやたるみとして顕出しており、９０〜１３０℃での熱水処理により複合交絡糸を構成するポリエステルフィラメントが収縮して、糸に芯部が形成され、セルロースアセテートフィラメントのループやたるみを顕著なものとすると共に、交絡部がより緻密化し、ふくらみ感と張り・腰に富んだ嵩高性が発現される。熱水処理は、糸の状態で適用してもよいが、アセテート複合交絡糸を織成或いは編成して織編物とした状態で適用することが好ましく、単独の処理であってもよいし、熱水処理と同じ作用をする染色等で兼ねることもできる。
【００１３】
本発明のアセテート複合交絡糸を製造するには、セルロースアセテートフィラメント糸として沸水収縮性のない糸と、ポリエステルフィラメント糸として沸水収縮率が８％以上の高収縮性糸とを、セルロースアセテートフィラメント糸を１〜７％のオーバーフィード率、ポリエステルフィラメント糸を０〜２％のオーバーフィード率で、かつセルロースアセテートフィラメント糸のオーバーフィード率をポリエステルフィラメント糸のオーバーフィード率より大にした供給条件下で、流体交絡処理する方法により製造することができる。
【００１４】
また、セルロースアセテートフィラメント糸の乾式紡糸法による製糸工程中に、ポリエステルフィラメント糸の沸水収縮率８％以上の高収縮性糸の供給工程を付加し、セルロースアセテートフィラメント糸とポリエステルフィラメント糸とを、前記供給条件下に流体交絡処理する方法により製造することもでき、図１にその製造工程図を示す。図１においては、セルロースアセテートの紡糸原液を紡糸ノズル１から吐出し、乾燥筒２の加熱空気にて脱溶剤した後、オイリング装置３にて油剤を付与したセルロースアセテートフィラメント糸Ａを、フィードローラー４にて、別途フィードローラー５にて供給するポリエステルフィラメント糸の高収縮性糸Ｂと共に、流体交絡ノズル６へ供給して流体交絡処理し、デリベリローラー７を経て巻取り装置８にて複合交絡糸として巻取る。
【００１５】
特に、セルロースアセテートフィラメント糸の製糸工程に付加する方法によれば、紡糸後にセルロースアセテート溶剤を適宜残存させた状態でのセルロースアセテートフィラメント糸を流体交絡処理させることができるので、交絡部が緊密でしっかりした複合交絡糸が得られる。流体交絡処理においては、オーバーフィード状態で供給される２種のフィラメントが空気圧２．５〜４．５ｋｇ／ｃｍ2、好ましくは３〜４ｋｇ／ｃｍ2で噴射される空気により混繊されると共に糸の長手方向に交絡部が間欠的に形成され、セルロースアセテートフィラメント糸がポリエステルフィラメント糸より大なるオーバーフィード率での供給により外側にセルロースアセテートフィラメントがより多く存在する複合交絡糸が形成される。
【００１６】
【実施例】
以下、本発明を実施例により具体的に説明する。なお、糸の交絡部及び非交絡部の長さは次の方法によって測定した。
【００１７】
［交絡部及び非交絡部の長さ］
エンタングルメントカウンターＥＣ−３型（カネボウ・エンジニアリング（株）製）を用い、糸走行張力０．１ｇ／ｄｔｅｘ、糸走行速度１５ｍ／分、Ｌレベル２００、測定回数５００回の条件で測定した。
【００２２】
（実施例１〜８、比較例１、２）
平均酢化度６１．６％のセルローストリアセテートを塩化メチレン／メタノールの混合溶剤に溶解した紡糸原液を、図１に示すように、乾式紡糸法によりフィラメント中の残存溶剤量が１４．５重量％になるよう調節して紡糸し、表１に示す沸水収縮性のないセルローストリアセテートフィラメント糸を得た。このセルローストリアセテートフィラメント糸と、表１に示すＢＷＳのポリエステルフィラメント糸とを、セルローストリアセテートフィラメント糸のＯＦ率が５．２％、ポリエステルフィラメント糸のＯＦ率が１％の供給条件で流体交絡ノズルに供給し、空気圧３．７ｋｇ／ｃｍ２、処理速度５００ｍ／分で流体交絡処理して複合交絡糸を得た。得られた複合交絡糸の嵩高度及び交絡部と非交絡部の長さを表１に示した。
【００２３】
なお、得られた複合交絡糸の嵩高度ａ、ｂは次の方法によって測定した。
嵩高度ａは、糸を繰返機にて１００回巻取った後、図３に示すような巾（Ｘ）１０ｍｍ、高さ（Ｙ）５０ｍｍ、長さ（Ｚ）４０ｍｍの巾広な溝に入れ、荷重２０ｇを載せて１分間放置後の高さＨ（ｍｍ）を測定し、次式により算定した。
嵩高度ａ（ｃｃ／ｇ）＝１０5×Ｈ／Ｄ／Ｎ
Ｈ：高さ（ｍｍ）
Ｄ：糸の繊度（ｄｔｅｘ）
Ｎ：糸の本数
嵩高度ｂは、糸を繰返機にて１００回巻取った後、９５℃の熱水に３０分浸漬の熱水処理をし、一昼夜風乾し、（Ｄ×２０）ｇの荷重を１分間掛け、除重後２分間放置し、その後嵩高度ａと同様にして測定した。
【００２４】
【表１】
0004074709.tif 000002
【００２５】
表１に示すように、得られた本発明の複合交絡糸は、比較例１、２の糸に比べ、熱水処理前の嵩高度ａには殆ど差がないが、熱水処理後の嵩高度ｂが大幅に向上したものとなる。ポリエステルフィラメント糸のＢＷＳが大きい程嵩高度ｂが大きくなり、セルローストリアセテートフィラメント糸の糸繊度が大きく、単繊維繊度が大きい程嵩高度ｂが大きくなる。特にポリエステルフィラメント糸が、熱収縮性の異なる２種のポリエステル重合体が接合された複合ポリエステル繊維からなる実施例６〜８の複合交絡糸は、極めて大きな嵩高度ｂを示すものとなる
【００２６】
【発明の効果】
本発明のアセテート複合交絡糸は、ふくらみ感と張り・腰に富んだ嵩高性を発現し得るものであり、嵩高性が発現された状態でも外観上セルロースアセテートフィラメント糸本来の優れた発色性と絹様の光沢及びドライ感を有し、また適度の吸湿性を有するもので、衣料分野、特に婦人衣料分野に好適に用いられ、セルロースアセテート繊維の用途を拡大するものである。
【図面の簡単な説明】
【図１】本発明のアセテート複合交絡糸の製造の一例の製造工程図である。
【図２】糸の嵩高度の測定用ロールの側面図である
【図３】糸の嵩高度の測定装置の斜視図である
【符号の説明】
１  紡糸ノズル
２  乾燥筒
３  オイリング装置
４  フィードローラー
５  フィードローラー
６  流体交絡ノズル
７  デリベリローラー
８  巻取り装置
Ａ  セルロースアセテートフィラメント糸
Ｂ  ポリエステルフィラメント糸の高収縮性糸
Ｒ  フランジ直径
ｒ  ロール直径
Ｌ  ロール巾
Ｘ  溝巾
Ｙ  溝高さ
Ｚ  溝長さ
Ｈ  高さ
【図１】
0004074709.tif 000003
【図２】
0004074709.tif 000004
【図３】
0004074709.tif 000005